СПОСОБ ПОВЕРХНОСТНОЙ ОБРАБОТКИ ИЗДЕЛИЙ ИЗ ПОЛИВИНИЛХЛОРИДА

1. Способ поверхностной обработки изделий из поливинилхлорида путем диффузионной модификации заключается в пропитке поливинилхлоридных изделий реакционноспособными олигомерами при температуре 20-80°C в течение 40-270 мин до степени насыщения 1-5% с последующим отверждением в воздушной среде при температуре 40-120°C в течение 1-3 ч.
2. Способ по п.1, отличающийся тем, что в качестве реакционноспособного олигомера используют полиизоцианат, изделия подвергают пропитке при 70-80°C в течение 40-100 мин с последующим отверждением в воздушной среде при температуре 80-120°C в течение 2-3 ч.
3. Способ по п.1, отличающийся тем, что в качестве реакционноспособного олигомера используют эпоксидную смолу, функционализированную углеродными нанотрубками (УНТ), и в качестве отвердителя используют изометилтетрагидрофталевый ангидрид (изо-МТГФА) подвергают пропитке при 50-60°C в течение 220-270 мин с последующим отверждением в воздушной среде при температуре 100-120°C в течение 1-2 ч.
4. Способ по п.1, отличающийся тем, что в качестве реакционноспособного олигомера используют эпоксидную смолу, функционализированную углеродными нанотрубками (УНТ), и в качестве отвердителя используют диэтилентриамин (ДЭТА), подвергают пропитке при 20-25°C в течение 180-200 мин с последующим отверждением в воздушной среде при температуре 40-60°C в течение 1-2 ч.